(57)【特許請求の範囲】
【請求項１】
熱可塑性高分子樹脂フィルムを一軸延伸して透過光散乱性制御フィルムを製造する方法において、熱可塑性高分子樹脂フィルム表面に、延伸方向とは垂直方向に延びた溝が生じるように一軸延伸することを特徴とする透過光散乱性制御フィルムの製造方法。
【請求項２】
延伸方向とは垂直方向に延びた溝が、フィルム表面上の任意の２０μｍ四方の範囲において、単独あるいは複数の溝が存在し、さらに溝の方向は角度のばらつきが延伸方向の垂直方向を中心として±２０度以内となるように一軸延伸することを特徴とする請求項１記載の透過光散乱性制御フィルムの製造方法。
【請求項３】
延伸方向とは垂直方向に延びた溝が、フィルム表面上の任意の２０μｍ四方の範囲において、単独あるいは複数の溝が存在し、かつ溝の長さが５μｍ以上となるように一軸延伸することを特徴とする請求項１〜２のいずれかに記載の透過光散乱性制御フィルムの製造方法。
【請求項４】
延伸方向とは垂直方向に延びた溝が、フィルム表面上の任意の２０μｍ四方の範囲において、単独あるいは複数の溝が存在し、かつ溝の幅が０．０１〜１５μｍとなるように一軸延伸することを特徴とする請求項１〜３のいずれかに記載の透過光散乱性制御フィルムの製造方法。
【請求項５】
延伸方向とは垂直方向に延びた溝が、フィルム表面上の任意の２０μｍ四方の範囲において、単独あるいは複数の溝が存在し、かつ溝の深さが１〜２００ｎｍとなるように一軸延伸することを特徴とする請求項１〜４のいずれかに記載の透過光散乱性制御フィルムの製造方法。
【請求項６】
延伸方向とは垂直方向に延びた溝が、フィルム表面上の任意の２０μｍ四方の範囲において、単独あるいは複数の溝が存在し、かつ溝の長さａ（μｍ）と幅ｂ（μｍ）の比ａ／ｂが１．５以上であることを特徴とする請求項１〜５のいずれかに記載の透過光散乱性制御フィルムの製造方法。
【請求項７】
熱可塑性高分子樹脂フィルムが、非晶性高分子樹脂からなることを特徴とする請求項１〜６のいずれかに記載の透過光散乱性制御フィルムの製造方法。
【請求項８】
熱可塑性高分子樹脂が、ポリカーボネートであることを特徴とする請求項１〜７のいずれかに記載の透過光散乱性制御フィルムの製造方法。
【請求項９】
ポリカーボネートの数平均分子量が０．５万から２０万であることを特徴とする請求項８記載の透過光散乱性制御フィルムの製造方法。
【請求項１０】
ポリカーボネートがポリ−４，４’−ジオキシジフェニ−ル−２，２−プロパンカ−ボネ−トであることを特徴とする請求項８〜９のいずれかに記載の透過光散乱性制御フィルムの製造方法。
【請求項１１】
透過光散乱性制御フィルムが光学異方性を有するように、一軸延伸をすることを特徴とする請求項１〜１０のいずれかに記載の透過光散乱性制御フィルムの製造方法。
【発明の詳細な説明】
【０００１】
【発明の属する技術分野】
本発明は、入射角によりヘーズが異なるため、入射角度により平行光線透過率が異なるといった特徴を利用した視角制御板として、また、液晶表示装置に用いた場合には画質、特に視野角を広げることの可能な視野角改善フィルム等として用いられる透過光散乱性制御フィルムの製造方法に関するものである。
【０００２】
【従来の技術】
入射角によりヘーズが異なるため、入射角度により平行光線透過率が異なるといった光学素子としては、ガラスやプラスチック等の透明基板上に格子等を設け、光の回折効果を利用した回折型光学素子が古くから知られている。また、特公平７−５８３６１号公報開示の光制御板は光硬化シートを複数枚用いることにより、入射角によりヘーズが異なる光学素子を提案している。これらはその光学特性を利用して様々な光学用途に使用されている。
【０００３】
例えば、入射角度により平行光線透過率が異なるといった特徴を利用すれば、それを建築用のガラス窓等に用いることにより、ある方向からは見えるが他の方向からは見えにくいといった視界制御板として利用することが可能である。
【０００４】
また、そのような特性を有する光学素子を、液晶表示装置に装着することにより、視野角を変化させたり、光学的ローパスフィルター等として利用する例が、特開平６−４３４４６号公報、特開平５−２８９０２８号公報、特開平７−６４０６９号公報、実開平７−１０７２６号公報等にて開示されている。
【０００５】
【発明が解決しようとする課題】
ガラスやプラスチック等の透明基板上に格子等を設け、光の回折効果を利用した回折型光学素子は微細加工等を必要としており、これらは他のある特定の用途においては有効であるが、上記のような用途に対しては大面積化が必要であることから高価にならざるを得ないといった問題点がある。
【０００６】
また、前述の特公平７−５８３６１号公報の光制御板においては、光硬化シートを複数枚必要としており商業的に問題がある。また、この光硬化シートを複数枚用いなくても光拡散性の優れた光学素子を得ようとする提案が特開平６−１１６０６号公報、６−９７１４号公報等において開示されている。しかし、いずれにしてもこれらの方法は、屈折率の異なる領域がある方向に配向した状態で周期的に存在した層状微小構造体を得るために、屈折率の異なる２種類以上の重合性モノマー及びまたはオリゴマーを用いる必要があり、さらにそれぞれの重合性や屈折率差の大きさ等を最適化する必要がある。屈折率の異なる２種類以上の重合性モノマーの屈折率差の大きさやその分布状態を制御することはかなり難しく、例えば、フィルム表面に垂直に入射した光を広い角度で散乱させることは困難であるといった問題点がある。また、この光硬化層は外部応力に対する耐性が弱いため、この方式による製品形態としては、透明基材であるプラスチックフィルム等の間に光硬化層を挟持または透明基材上に積層して使用する場合が多く、原料費や製造費が高価にならざるを得ないといった問題点がある。
【０００７】
さらに、一般に高分子樹脂の破壊試験等において観察される、高分子バルク中に存在する亀裂や空孔を含有するクラックやクレーズ等と呼ばれる現象については古くから研究されているが、高分子中の空孔分布等を制御し、液晶表示装置の画質改善や建材等において用いられる視界制御に適した光学特性を得るといった検討は行われていないのが現状であった。
【０００８】
本発明はかかる課題を解決して、液晶表示装置に用いた場合には１枚だけでも画質改善、特に視野角改善フィルムとして機能し、また、見る方向によって平行光線透過率が異なることにより、１枚だけでも視角制御板としても機能し得る上に、広い角度に光を拡げることが可能であり、材料としては１種類の熱可塑性高分子樹脂でも機能し得る新規な透過光散乱性制御フィルムの製造方法を提供することを目的とする。
【０００９】
【課題を解決するための手段】
本発明の透過光散乱性制御フィルムの製造方法は、熱可塑性高分子樹脂フィルムを一軸延伸して透過光散乱性制御フィルムを製造する方法において、熱可塑性高分子樹脂フィルム表面に、延伸方向とは垂直方向に延びた溝が生じるように一軸延伸することを特徴としている。
【００１０】
本発明の製造方法によって得られる透過光散乱性制御フィルムは、一軸延伸によて生じるフィルム内部の空孔分布による屈折率の周期的な分布によって上記の光学特性を得ることが可能になると考えられるが、さらに鋭意検討したところ、熱可塑性高分子樹脂フィルムの一軸延伸によって生じた、延伸方向とは垂直方向に延びた溝がフィルム表面に存在している場合において、目的の光学特性を得ることが可能であることが判った。原因はよく分からないが、このような一軸延伸によって発生した溝がフィルム表面に存在した場合、フィルム内部の空孔分布等が目的の光学特性を得るための最適な状態となるのではないかと考えられる。
【００１１】
ここで言う目的の光学特性とは、フィルム表面に対し、法線方向からの入射光で測定したＪＩＳ  Ｋ７１０５で定義される全光線透過率が６０％以上であり、かつ光線入射方向によりヘーズが異なることにより平行光線透過率が異なり、図３に示す光学系にて測定を行った際に、透過光透過率が次の条件を満足することを言う。なお、液晶表示装置に用いられる視野角改善フィルムとして用いる際には、全光線透過率としては８０％以上であることが必要である。
【００１２】
ここで図３において、３は平行光を照射する光源、４は検出器、５は入射光、６は試料のフィルムであり、光線入射方向（＝出射方向）はフィルム表面法線とのなす角θ（°）とその法線を回転中心としたフィルム面上での回転角Ｒ（°）から定義される。そして最小の平行光線透過率Ｔｍｉｎ（％）、そのときの入射角θｍｉｎ（°）、最大の平行光線透過率Ｔｍａｘ（％）、そのときの入射角θｍａｘ（°）とした場合に、０°≦θ≦６０°かつ−１８０°＜Ｒ≦１８０°の範囲において、
θｍｉｎ＜θｍａｘのときはＴｍａｘ／Ｔｍｉｎ＞１．１
かつ
θｍｉｎ＞θｍａｘのときは｛Ｔｍａｘ×ｃｏｓ（θｍｉｎ）｝／｛Ｔｍｉｎ×ｃｏｓ（θｍａｘ）｝＞１．１
（Ｉ）
となることである。
【００１３】
なお、基準位置としての回転角Ｒ＝０゜の位置の設定は、測定に用いる光学装置において任意に行うことが出来る。同じＲ値においてこの条件は満足されなくてはならない。入射光は平行光線であることが好ましく、本発明においては光源をハロゲンランプ、フォトマル検出器の前に、ＪＩＳ  Ｚ８７０１において定義されるＹ値を得るためのＹ視感度フィルターが設定された光学系を有する、大塚電子（株）製の商品名「ＬＣＤ５１００」によって定義した。
【００１４】
ここで言う入射角度によりヘーズが異なるとは、入射角の変化に伴い、フィルム中を伝搬する光の行路長が変化するために生じる現象を指すのではなく、フィルムの構造に起因して生じる現象を指す。行路長の増加によって単純にヘーズまたは吸光率が増大する散乱体、吸収体とは区別するために、上記条件においてθｍｉｎ＞θｍａｘのとき行路長の補正を行っている。
【００１５】
さらに、特に液晶表示装置における視野角改善フィルムとして用いる場合であるが、特に、本発明の材料を建材等における視角制御板として用いる際には、
θｍｉｎ＜θｍａｘのときＴｍａｘ／Ｔｍｉｎ＞１．５
かつ
θｍｉｎ＞θｍａｘのときは｛Ｔｍａｘ×ｃｏｓ（θｍｉｎ）｝／｛Ｔｍｉｎ×ｃｏｓ（θｍａｘ）｝＞１．５
（ＩＩ）
であることがより好ましい。
【００１６】
本発明におけるフィルムの溝とは、原子間力顕微鏡にてフィルム表面を観察した際に見られるものとする。延伸方向とは垂直方向に延びた溝が、フィルム表面上に任意の２０μｍ四方の範囲において、単独あるいは複数の溝が存在し、さらに溝の方向は角度のばらつきが延伸方向の垂直方向を中心として±２０度以内であることが好ましい。また、溝の長さは５μｍ以上であること、溝の幅が０．０１〜１５μｍであること、溝の深さが１〜２００ｎｍであること、長さａ（μｍ）と幅ｂ（μｍ）の比ａ／ｂが１．５以上であることがそれぞれ好ましい。さらに好ましくは、溝の方向のばらつきが±１０度以内、溝の長さが６μｍ以上、溝の幅が０．０５〜１２μｍ、溝の深さが２〜１５０ｎｍ、長さａ（μｍ）と幅ｂ（μｍ）の比ａ／ｂが２．０以上であることである。延伸方向とは垂直方向に延びた溝が、フィルム表面上の任意の２０μｍ四方の範囲において、延伸によって生成した上記範囲を満足しない球状、楕円状の空孔が２０個以上ある場合には目的の光学特性が満足できない場合がある。
【００１７】
上記溝の形状のうち、深さ、幅は、溝長手方向と直交する方向に一次元的に原子間力顕微鏡の針を走査させた際のプロファイルから特定される。例えば、図２のような一次元プロファイルがあったならば、測定した領域内において、接線の傾きがＪＩＳ  Ｂ０６０１−１９８２に記載される平均線（直線）に平行となりかつ溝の最も深い位置１０３から最も１０３に近くにある点１０４における接線と、点１０４と点１０３の間にあって、最も傾きの急な点１０６における接線との交点１００と、図２にて同様に定義される点１０２との中点である１０１から、溝の最も深い点１０３との距離を溝の深さと定義する。一方、幅は点１００と１０２との距離と定義する。さらにフィルム両面に前述した溝が存在することが好ましい。また、溝の深さ、幅は、溝の長手方向の中央、両端より０．５μｍ以内のところにおいて測定され上記範囲内であることが好ましい。
【００１８】
本発明の製造方法によって得られる透過光散乱性制御フィルム表面における溝は、一軸延伸により発現したものであることが必要である。一軸延伸以外によっても例えば、金型転写等により熱可塑性高分子樹脂フィルム表面に溝を形成することはできるが、このような方法では内部の周期的な空孔分布の発生を期待することはできない。前述したように、フィルム表面上におけるこの溝は、光学特性を主に決定しているものではない。これは、本発明の製造方法によって得られた透過光散乱性制御フィルムにおいて、表面上に該熱可塑性高分子樹脂に屈折率の近い透明な樹脂による膜を形成し、溝を埋めてしまってもほとんど光学特性に変化がないことから証明される。
【００１９】
また、本発明の製造方法における材料は、一軸延伸性に優れている点から熱可塑性高分子樹脂であることが必要である。
【００２０】
一軸延伸としては縦、横一軸延伸があるが、好ましくは縦一軸延伸である。また、多段延伸であっても良い。一軸延伸においては、熱可塑性高分子樹脂フィルムのガラス転移点温度付近で延伸することが好ましく、フィルム破断直前付近の延伸条件が好ましく選択される。また、乾式、湿式延伸いずれも用いることが出来るが、好ましくは乾式延伸である。
【００２１】
フィルム内部におけるある方向に揃った屈折率の周期的な分布を得るためには、出来るだけある方向にのみ張力がかかるような延伸であることが必要であり、２軸延伸では少なくとも２方向に張力が加わり、ある方向に揃った屈折率の周期的な分布を得ることが困難である。
【００２２】
本発明においては前述した溝が表面に形成されればよく延伸条件には特に限定はないが、熱可塑性高分子樹脂フィルムのガラス転移点温度をＴｇ（℃）とした場合、延伸温度Ｄ（℃）がＴｇ−４０≦Ｄ≦Ｔｇ＋２０であり、ネックイン率が２５％以上７０％以下となる延伸条件を用いることが好ましい。ここでいうネックイン率とは、膜厚の変化で定義するものとされ、延伸前の膜厚をＡ、延伸後の膜厚をＢとした場合、１００×（Ａ−Ｂ）／Ａ（％）で表すものとする。多段延伸である場合にはすべての加熱延伸ゾーンで上記延伸温度であり、延伸終了後に上記ネックイン率となることが好ましい。
【００２３】
例えば、得られるフィルムの全光線透過率が６０％を下回るような場合には、目的の光学特性を得るのに対して、フィルム内部の空孔及び空孔分布等が適当な状態ではなく、この場合には延伸温度を下げる、または延伸倍率を下げることにより延伸条件を最適化させる必要がある。延伸温度が高すぎる場合には、フィルム表面の形状が規則的な溝とはならずに、球形や楕円形となったりする場合がある。一方、延伸温度が低すぎる場合には破断が生じやすくなる場合が多い。延伸倍率が十分大きくない場合には、フィルムは延伸されるものの、フィルム表面に溝が生成しないことがある。この場合には延伸倍率を上げる必要がある。また、加熱延伸ゾーン内に滞留される時間も重要な因子であり、一般に同じ延伸温度、延伸倍率、熱可塑性高分子樹脂材料、装置であり、溝が発生するような条件であるならば、加熱延伸ゾーン内に滞留される時間が長いほどフィルム表面の溝の数は多くなる傾向にある。すなわち、生産性向上のため延伸速度を速くしたいのであれば、加熱延伸ゾーンを長くするなど一般の延伸フィルムにおいて用いられる技術を用いることが可能である。加熱延伸ゾーンとは熱可塑性高分子樹脂フィルムが加熱され、延伸のための張力が加えられるゾーンを指す。
【００２４】
本発明の熱可塑性高分子樹脂フィルムの材料としては、ガラス転移点温度が８０℃以上３００℃以下であることが好ましく、より好ましくは１００℃以上２５０℃以下である。ガラス転移点温度が８０℃以下では一軸延伸後の耐熱性に問題があり、３００℃以上では成型性において問題が生じる場合がある。
【００２５】
熱可塑性高分子樹脂フィルムの材料としては、好ましくはポリカーボネート、ポリアリレート、ポリメタクリレート、ポリアクリロニトリル、ポリメチルメタクリレート、ポリアクリレート、ポリエチレンテレフタレート、ポリエチレンナフタレート、ポリエチレン、ポリプロピレン、ポリスチレン、ポリ塩化ビニル、ポリビニルアルコール、ポリエーテルサルホン、ポリサルホン、ポリイミド、ポリアミド、ポリエーテルケトン、ポリオレフィン、トリアセチルセルロース、芳香族系高分子液晶等であり、それらの共重合体または２種類以上のブレンドであってもよい。上記１種類の樹脂を用いて成型することが生産性の点から好ましい。添加物等が含まれていても良い。添加物としては、キシレン、アルコール類、ケトン類等を用いることが出来るが、これらに限定されない。
【００２６】
また、流延製膜法にて延伸前のフィルムを作成した場合には残留溶媒を含んでいてもよい。流延製膜法にて作成した延伸前のフィルムを用いた場合には、延伸前の残留溶媒量としては０〜１０％であることが好ましい。ここでいう残留溶媒量とは、残留溶媒を含んだ高分子樹脂中に含まれる溶媒の量を言う。
【００２７】
熱可塑性高分子樹脂としてポリカーボネートを用い、流延製膜法にて延伸前のフィルムを作成する場合には、溶媒として好ましくはメチレンクロライド、ジオキソラン等である。
【００２８】
また、熱可塑性高分子樹脂は非晶性高分子樹脂であることが好ましい。非晶性高分子樹脂とは通常の延伸条件において、結晶相、液晶相をとらない樹脂であり、これは一軸延伸後または中に相変化を生じないことから、光学特性を制御しやすい場合が多く好ましく用いられる。非晶性高分子樹脂としては、ポリカーボネート、ポリアリレート、ポリオレフィン、ポリサルホン、ポリエーテルサルホンおよびそれらの共重合体等の中から好ましく選択される。材料入手の経済性、耐熱性等から特に好ましくはポリカーボネートである。
【００２９】
ポリカーボネートの平均分子量としては、０．５万から２０万の間であることが好ましく、より好ましくは０．８万から１０万である。分子量が０．５万未満では耐熱性等に問題がある場合が多く、また、分子量２０万より大きい場合には目的の光学特性を得られない場合がある。ここで言う平均分子量とは、特別に断らない限り、数平均分子量のことであり、ＧＰＣ（ゲルパーミエーションクロマトグラフィー）法によるポリスチレン換算の数平均分子量とする。また、ポリカーボネートとしては公知のものを用いることが出来るが、好ましくはビスフェノールＡを主成分として用いたもので、ポリ−４，４’−ジオキシジフェニール−２，２−プロパンカ−ボネ−トが材料入手性、延伸性の観点から特に好ましく用いられる。共重合のポリカーボネートも好適に用いられ、例えばビスフェノールＺ成分やフルオレン骨格等有するもの等を用いることが出来る。
【００３０】
熱可塑性高分子樹脂フィルムとしてポリ−４，４’−ジオキシジフェニール−２，２−プロパンカ−ボネ−トを用いた場合には、熱可塑性高分子樹脂フィルムのガラス転移点温度をＴｇ（℃）とした場合、延伸温度Ｄ（℃）がＴｇ−２０≦Ｄ≦Ｔｇであり、ネックイン率が３５％以上６０％以下となる延伸条件を用いることが好ましい。
【００３１】
本発明の製造方法によって得られる透過光散乱性制御フィルムの膜厚としては、１μｍから４００μｍ程度であることが好ましく、より好ましくは  ５μｍから２００μｍである。
【００３２】
また、本発明の製造方法によって得られる透過光散乱性制御フィルムは、光学異方性を有していてもよい。一般に熱可塑性高分子樹脂フィルムを一軸延伸したものは、その延伸方向に光学軸を有した光学異方体となる。ここでいう光学異方性は複屈折Δｎと膜厚ｄとの積であるΔｎ・ｄで表される。必要とされるΔｎ・ｄの大きさは用途により異なるので一概には言えないが、液晶表示装置において用いられる場合には、遅相軸方位の分布は±１０°以内であることが好ましい。光学異方性を積極的に利用し公知の方法により最適化することにより、例えば、ＳＴＮ（スーパーツイストネマチック）モードにおける色補償と視野角拡大を両方兼ねることも可能である。
【００３３】
本発明の製造方法によって得られた透過光散乱性制御フィルムを、液晶表示装置に適用することにより、視野角を改善することができる。
【００３４】
特に本発明の製造方法によって得られる透過光散乱性制御フィルムを、液晶層に対して観測者側に装着する事により、視野角の改善された液晶表示装置を得ることが出来る。ここで言う液晶表示装置とは、駆動方式としてはアクテイブマトリクス駆動、単純マトリクス駆動等、液晶モードとしては、ツイストネマチック、スーパーツイストネマチック、強誘電性液晶、反強誘電性液晶モード等すべての液晶を用いた表示装置に適用可能である。本発明の製造方法によって得られる透過光散乱性制御フィルムは、主に視認性に優れた方向の光を特定の方向に拡げることにより、視野角を広げることが可能となる。１枚の透過光散乱性制御フィルムによって効果があるが、複数枚用いても良い。
【００３５】
偏光板を用いた液晶表示装置においては、液晶層より観測者側にあれば良く偏光板よりも外側でも内側でも良い。ただし、本発明の透過光散乱性制御フィルムにおいて、光学異方性が存在し、かつ偏光板の内側に装着する場合、この光学異方性が着色等の問題となる場合には、偏光板の偏光軸または吸収軸と本発明の透過光散乱性制御フィルムの進相軸または遅相軸を合わせることにより回避することが出来る。同様に偏光板の外側に貼り合わせるときにも、例えば、偏光眼鏡で液晶表示装置を観察したときに、透過光散乱性制御フィルムの光学異方性により着色等の問題が生じる場合にも、偏光板の偏光軸または吸収軸と本発明の透過光散乱性制御フィルムの進相軸または遅相軸を合わせることにより回避することが出来る。偏光板の外側に用いる際に、光学異方性の存在が問題とならない場合には、目的に応じて適当な角度で貼り合わせることが可能である。また、本発明の透過光散乱性制御フィルムは１枚でも液晶表示装置の視野角改善に効果があるが、２枚用いてお互いに延伸軸を直交させ、位相差を打ち消して用いることも可能である。なお、光学異方性を打ち消すようにアニール処理等を行っても良い。
【００３６】
また、液晶表示装置用の視野角改善用フィルムの光学特性としては、適用する液晶表示装置に合わせて設定される。液晶表示装置の視野角範囲は一般に視認性の良好な領域を指し、通常は液晶表示装置表面の法線方向付近に存在していることから、貼り合わせ角度は目的により最適化されるが、図３の光学系において、本発明の透過光散乱性制御フィルムの最小平行光線透過率をとる角度θｍｉｎが０゜≦θｍｉｎ≦４０゜の範囲、より好ましくは０゜≦θｍｉｎ≦３０゜の範囲で存在していることが好ましい。
【００３７】
液晶表示装置に本発明の透過光散乱性制御フィルムを装着する際には、反射損失等の関係で出来るだけ密着させることが好ましい。例えば粘着剤を介して液晶層基板や偏光板等と貼り合わせることが出来る。
【００３８】
さらに、本発明の透過光散乱性制御フィルムは、広く表示装置等光学装置の部材として利用することが出来る。例えば、表示装置のバックライトシステムにおける拡散板や、反射型液晶表示装置の反射板として用いることも可能である。また、投写型表示装置の透過、反射型スクリーンにも適用可能である。反射型スクリーンや反射板として用いる際には、背面に金属等の反射膜を形成してもよく、また、複数枚の積層体を用いることも可能である。さらに、ＳＯＣＩＥＴＹ  ＦＯＲ  ＩＮＦＯＲＭＡＴＩＯＮ  ＤＩＳＰＬＡＹ  ＩＮＴＥＲＮＡＴＩＯＮＡＬＳＹＭＰＯＳＩＵＭ  ＤＩＧＥＳＴ  ＯＦ  ＴＥＣＨＮＩＣＡＬ  ＰＡＰＥＲＳ  ／ＶＯＬＵＭＥ  ＸＸＶＩＩ，ｐ６１４−６１７（１９９６）に記載のあるような、反射型液晶表示装置の前面に設けられた前方散乱フィルムとして用いることも可能である。
【００３９】
また、本発明の透過光散乱性制御フィルムの他の用途としては、平行光線透過率が入射角によって異なるといった特徴を利用して、例えば建材用のガラスと貼り合わせる等することにより、光制御フィルムの観測者に対して反対側の景色が、ある方向から見たときは見えるが、別の角度から見たときは見えにくいといった視界を制御する光学フィルムとしても機能し得る。
【００４０】
さらに、本発明の透過光散乱性制御フィルムは前述した目的の光学特性の範囲内において、様々な光学特性をとることが可能であるが、そのうち、平行光線を透過光散乱性制御フィルムの最小の平行光線透過率を与える入射角度で入射した場合に得られる出射光の散乱状態が、等方的でなく異方的である透過光散乱性制御フィルムを建材用のガラスと貼り合わせることにより、室内における採光といった観点から、いわゆるスリガラスとは異なる特異的な散乱性を有する曇りガラスを建材用として供給することが可能となる。
【００４１】
ここでいう異方的な散乱状態とは、図４に示されるような光学系において、
出射光検出方向を試料平面上に投影した際の試料平面上での出射光検出方向角度をα（°）、出射光検出方向と入射光平行光線の入射方向とのなす角をβ（°）とした場合、βを一定としてαを変えた場合、出射光検出強度がαに依存して変化する現象を指す。なお図４において１０は試料フィルム、１１は検出器、１２は光源、１３は入射光、１４は出射散乱光である。
【００４２】
本発明の透過光散乱性制御フィルムは必要に応じて公知のハードコート処理、反射防止処理、妨眩処理等を片面または両面に施しても良い。
【００４３】
なお、後述の実施例におけるその評価は次のようにして行った。
【００４４】
（１）ヘーズ、全光線透過率測定：日本工業規格ＪＩＳ  Ｋ７１０５『プラスチックの光学的特性試験方法』に準じ積分球式光線透過率測定装置により測定した。評価装置としては、日本電色工業（株）製の色差・濁度測定器であるＣＯＨ−３００Ａを用いた。
【００４５】
（２）平行光線透過率入射角度依存性測定および平行光線入射による出射光散乱状態の測定：光源をハロゲンランプ、フォトマル検出器の前に、ＪＩＳ  Ｚ８７０１において定義されるＹ値を得るためのＹ視感度フィルターが設定された光学系を有する大塚電子（株）製の商品名「ＬＣＤ５１００」を用いた。検出器の開口角は約３．５゜である。測定温度は２５℃とした。平行光線透過率入射角度依存性測定における光学系および平行光線入射による出射光散乱状態の測定における光学系概略図は、前述した図３や図４の通りである。
【００４６】
（３）液晶表示装置視野角評価：ノーマリーホワイトツイストネマチック液晶表示装置の評価装置としては、光源をハロゲンランプ、フォトマル検出器の前に、ＪＩＳ  Ｚ８７０１において定義されるＹ値を得るためのＹ視感度フィルターが設定された光学系を有する大塚電子（株）製の商品名「ＬＣＤ５１００」を用いた。検出器の開口角は約３．５゜である。測定光学系概略図を図５に示す。測定温度は２５℃とした。８階調表示を行い、階調反転、黒潰れ、白抜け、コントラストを評価することにより、上（ｃ＝１８０゜）下（ｃ＝０゜）左（ｃ＝−９０゜）右（ｃ＝９０゜）方向における視認性の良い範囲である視野角度を評価した。なお、本評価法はＳＯＣＩＥＴＹ  ＦＯＲ  ＩＮＦＯＲＭＡＴＩＯＮ  ＤＩＳＰＬＡＹ  ＩＮＴＥＲＮＡＴＩＯＮＡＬ  ＳＹＭＰＯＳＩＵＭ  ＤＩＧＥＳＴ  ＯＦ  ＴＥＣＨＮＩＣＡＬ  ＰＡＰＥＲＳ  ／ＶＯＬＵＭＥ  ＸＸIV，ｐ５６１−５６４（１９９３）に記載の方法を参考にしている。まず、液晶表示装置表面に対して法線方向に出射された光の電圧ー輝度曲線を測定し、８階調表示となるように電圧（Ｖ）をＶ１からＶ８（Ｖ１＜Ｖ２＜Ｖ３＜Ｖ４＜Ｖ５＜Ｖ６＜Ｖ７＜Ｖ８）まで決定し、さらに各階調レベルの透過率範囲を透過率の高い範囲からレベル１からレベル８まで決定する。ノーマリーホワイトであるので電圧非印加状態の輝度を１００％、検出器を遮蔽した状態の輝度を０％とする。フィルム表面に対する法線方向とのなす角ｂ（゜）に対する電圧Ｖ１からＶ８まで変化させたときの透過率がどの階調レベルに属するかを判定する。電圧がＶ１からＶ８まで連続的に変化するとき、階調レベルが１から８まで連続的に変化するのが理想である。法線方向とのなす角ｂ（゜）は１０゜毎で０°から６０゜までの測定とした。以下に視野角の判定基準を具体的に説明する。
【００４７】
Ａ．階調反転について
例えば、ｂ（゜）がある角度のとき、Ｖ１からＶ８までの連続的な変化に対して、それぞれに対応する階調レベルが（１，２，３，４，５，６，７，６）であるとき、Ｖ７からＶ８のときの階調レベルが７から６へと変化しておりこの現象を階調反転と称する。この場合、その差は１であるので階調反転レベル１とする。本実施例では階調反転がないときを視野角範囲とした。
【００４８】
Ｂ．白抜けについて
例えば、ｂ（゜）がある角度のとき、Ｖ１からＶ８までの連続的な変化に対して、それぞれに対応する階調レベルが（１，２，２，２，３，４，５，６）であるとき、Ｖ３のとき階調レベル３であるべきなのが２、Ｖ４のとき階調レベル４であるべきなのが２、Ｖ５のとき階調レベル５であるべきが３、Ｖ６のとき階調レベル６であるべきが４、Ｖ７のとき階調レベル７であるべきが５、Ｖ８のとき階調レベル８であるべきが６と、それぞれの階調電圧でとるべき階調レベルよりも小さい階調レベルすなわち、輝度が高くなっている。このような現象を白抜けと称する。この場合複数の白抜け現象が確認されるが、複数ある場合は一番数値の大きいものを採用する。この場合は白抜けレベル２とする。本実施例では白抜けレベル５までを視野角範囲とした。
【００４９】
Ｃ．黒潰れについて
例えば、ｂ（゜）がある角度のとき、Ｖ１からＶ８までの連続的な変化に対して、それぞれに対応する階調レベルが（１，２，３，４，５，８，８，８）であるとき、Ｖ６のとき階調レベル６であるべきなのが８、Ｖ７のとき階調レベル７であるべきが８と、それぞれの階調電圧でとるべき階調レベルよりも大きい階調レベルすなわち、輝度が低くなっている。このような現象を黒潰れと称する。この場合も複数の黒潰れ現象が確認されるが、複数ある場合は一番数値の大きいものを採用する。この場合は黒潰れレベル２とする。本実施例では黒潰れレベル３までを視野角範囲とした。
【００５０】
Ｄ．コントラスト
ｂ（゜）がある角度のとき、電圧Ｖ１とＶ８を印加した際の輝度の比が、実施例１では５以上のときを、実施例２では２以上のときを視野角範囲とした。
【００５１】
上記Ａ，Ｂ，Ｃ，Ｄの各条件をすべて同時に満足するときの角度範囲を視野角と定義した。
【００５２】
（４）原子間力顕微鏡によるフィルム表面観察：セイコー電子工業（株）製の商品名「ＳＦＡ３００」である原子間力顕微鏡を用いて、フィルムの表面における任意の２０μｍ四方を測定した。溝の形状を表す深さ、幅は、溝長手方向と直交する方向に一次元的に原子間力顕微鏡の針を走査させ、本装置付属のソフトウエアによるプロファイルから算出した。
【００５３】
（５）走査型電子顕微鏡によるフィルム断面観察：断面作製は液体窒素中で凍結割断を行い、約３ｎｍのプラチナコーテイングを行った。加速電圧は３．０ｋＶ、走査型電子顕微鏡としては（株）日立製作所製の商品名「Ｓ−９００」を用いた。
【００５４】
（６）ガラス転移点温度の測定：ＴＡインスツルメント・ジャパン（株）製の商品名「ＤＳＣ２９２０」及びその解析ソフトより求めた。ガラス転移点温度はＤＳＣチャートにガラス転移点として変化の現れる付近における最大の傾きの点をガラス転移点と定義した。また、昇温速度は２０℃／分とした。
【００５５】
（７）分光透過率測定
ダブルビームの平行光線を有する分光透過率測定は、（株）日立製作所製の商品名「Ｕ−３５００」にて測定を行った。
【００５６】
【実施例１】
（透過光散乱性制御フィルムの作製および評価）
溶融製膜法により、ポリ−４，４’−ジオキシジフェニール−２，２−プロパンカ−ボネ−トからなる幅２３ｃｍ、膜厚１２５μｍで、フィルム表面法線方向から入射した光で測定して全光線透過率９１％、ヘーズ０．３％、５９０ｎｍにおけるΔｎ・ｄが１５ｎｍである透明フィルムを得た。このポリカーボネート樹脂の数平均分子量、重量平均分子量はそれぞれＧＰＣによるポリスチレン換算分子量で１４０００、４５０００であった。フィルムのガラス転移点温度は１５４℃であった。このフィルムを図６の模式図に示すような縦３０ｃｍ横３０ｃｍの加熱延伸ゾーンを有する縦一軸延伸装置により、まず、フィルム入口ロール速度を１００ｍｍ／ｍｉｎ、出口ロール速度を１７０ｍｍ／ｍｉｎ、延伸温度１４５℃で縦一軸延伸を行った。次にこの延伸フィルムをフィルム入口ロール速度を１７０ｍｍ／ｍｉｎ、出口ロール速度を２７０ｍｍ／ｍｉｎ、延伸温度１４３℃で縦一軸延伸を行うことにより縦一軸二段延伸を行った。延伸後の膜厚は７１μｍであった。なお、図６において、２０〜２３はニップロール、２４は加熱延伸ゾーン、２５は熱可塑性高分子樹脂フィルムである。この延伸温度は加熱延伸ゾーン中央部において、フィルムより２ｃｍ以内の距離のところで熱電対により測定した。以下の実施例、比較例でも延伸温度の測定法はこれと同じとした。また、延伸法は乾式延伸であり以下の実施例、比較例はすべて乾式延伸法である。
【００５７】
原子間力顕微鏡にてこのフィルム表面における任意の２０μｍ四方を測定した像を図１に示す。図１から溝が数本観測され、そのうち図１のほぼ中央付近に見える溝は長さ２０μｍ以上、幅が両端、中央部でそれぞれ０．７μｍ、０．６μｍ、０．６μｍ、深さが両端、中央部でそれぞれ１９ｎｍである溝が存在しており、かつ溝の長手方向がほぼ延伸方向に垂直方向である溝の存在を確認した。それらの溝の長さａ（μｍ）と幅ｂ（μｍ）の比ａ／ｂは、２．０以上であることを確認した。また、このフィルムの裏側についても同様な測定を行ったが、同様の溝が存在することを確認した。この溝の像はセイコー電子工業（株）製の商品名「ＳＦＡ３００」である原子間力顕微鏡に付属の解析ソフトウエアを用いて立体的に表したものである。図中の濃淡は表面の高低を示し、色の濃い部分が低い位置を表す。図１の横方向が延伸方向である。また、図中、右側及び下側のスケールはそれぞれ一目盛り５μｍであり、以下図１０、１４、１６、２０、２３、２５においても同様である。
【００５８】
該透過光散乱性制御フィルムに対して、フィルム表面に垂直でかつ延伸方向に平行に切った断面に対して走査型電子顕微鏡により観察を行った。空孔がフィルム表面の垂直方向に連なった部分を多数有する構造であることが分かった。
【００５９】
このフィルムの法線方向からの入射光に対する全光線透過率は８９．９％であり、ヘーズは５６．９％であった。次に大塚電子（株）製の商品名「ＬＣＤ５１００」にて図３の光学系で、該光制御フィルムの平行光線透過率を測定した。図３の光学系で延伸方向をＲ＝０゜と設定した。Ｒ＝０゜のとき最小の平行光線透過率であるＴｍｉｎ（％）＝２６．６％でこのときθｍｉｎ＝７゜、また最大の平行光線透過率はＴｍａｘ＝１００％でこのときのθｍａｘ＝６０゜であった。θｍｉｎ＜θｍａｘであり、Ｔｍａｘ／Ｔｍｉｎ＝３．８＞１．１（ただし、０゜≦θ≦６０゜）であり、目的の光学特性が得られていることを確認した。なお、この平行光線透過率は相対的な値であり、本測定においてはθ＝６０゜、Ｒ＝０゜のときの平行光線透過率を１００％と設定した。また、図３の光学系で測定した平行光線透過率のＲ，θ依存性を図７に示す。なお、図７ではＲ＝０，９０゜のときθを正の値で表し、一方、Ｒ＝−９０゜、１８０゜のときθを負の値で表した。また、図７ではＲ＝０゜、９０゜、−９０゜、１８０゜における平行光線透過率のＲ依存性を一つの図に表したため、Ｒ＝−９０゜、１８０゜のときθは負の値となっているが、式（Ｉ）、（ＩＩ）においては、これら負の値は正の値に変換して考慮するものとする。以下の図１１、１５、１７、２１、２４においても同様である。
【００６０】
また、分光透過率測定を行ったところ、測定波長５００ｎｍ，１５００ｎｍでの分光透過率はそれぞれ３０．４％，７８．０％であった。
【００６１】
このフィルムを偏光顕微鏡により観察したところ、延伸方向に遅相軸のある光学異方性を有することを確認した。
【００６２】
また、このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【００６３】
（液晶表示装置実装評価）
バックライト光源としては、市販品である日本電気（株）製の商品名「ＰＣ−９８０１ＮＳ／Ｅ」に用いられているバックライトシステムを用いた。液晶セルとしては、セルギャップ８．１μｍのＩＴＯおよびポリイミド付き９０゜左ねじれガラスセルを用い、液晶はメルク社製の商品名「Ｓ８１１」を０．５重量％含有した同じくメルク社製の商品名「ＺＬＩ２２９３」を用いて、９０゜ツイストネマチックセルを作製した。表示部分であるＩＴＯの面積は１×１ｃｍ2であった。さらに、図８に示すように、サンリッツ（株）製の商品名「ＬＬＣ２−９２１８Ｓ」である偏光板を粘着剤を用いて本液晶セルの両側に貼り合わせ、前述のバックライトシステムの上に設置することにより、ノーマリーホワイトツイストネマチック液晶表示装置を作製した。前述の評価方法により視野角を評価した。図８においては、３０はバックライト、３１はバックライト側偏光板、３２はバックライト側偏光板透過軸、３３はバックライト側ガラス基板、３４はバックライト側ガラス基板上ポリイミド配向膜のラビング方向、３５は観測者側ガラス基板、３６は観測者側ガラス基板上ポリイミド配向膜のラビング方向、３７は観測者側偏光板、３８は観測者側偏光板透過軸方向である。そのときの上下左右方向におけるｂ＝０〜６０゜に対応する各階調レベルを表１に記す。表１より、左方向（ｃ＝−９０゜）、右方向（ｃ＝９０゜）、下方向（ｃ＝０゜）、上方向（ｃ＝１８０゜）においてそれぞれ、２０゜、３０゜、１０゜、１０゜の視野角範囲を有していることが判った。また、このとき用いた各階調電圧及び各階調の輝度範囲を表３に記す。
【００６４】
さらに図８に示す構成に対し、上記において作製した透過光散乱性制御フィルムを図９に示す構成図のように偏光板の上に粘着剤を用いて設置し同様に評価した。図９においては、４０はバックライト、４１はバックライト側偏光板、４２はバックライト偏光板透過軸、４３はバックライト側ガラス基板、４４はバックライト側ガラス基板上ポリイミド配向膜のラビング方向、４５は観測者側ガラス基板、４６は観測者側ガラス基板上ポリイミド配向膜のラビング方向、４７は観測者側偏光板、４８は観測者側偏光板透過軸方向、４９は透過光散乱性制御フィルム、５０は透過光散乱性制御フィルムの延伸軸方向である。
【００６５】
そのときの上下左右方向におけるｂ＝０〜６０゜に対応する各階調レベルを表２に記す。表２より、左方向（ｃ＝−９０゜）、右方向（ｃ＝９０゜）、下方向（ｃ＝０゜）、上方向（ｃ＝１８０゜）においてそれぞれ、３０゜、２０゜、３０゜、２０゜の視野角範囲を有していることが判った。また、このとき用いた各階調電圧及び各階調の輝度範囲を表４に記す。すなわち、本発明の光制御フィルムを用いることにより、左右はほとんど変化しないものの、特に上下方向において視野角範囲が拡大することが示された。
【００６６】
なお、図８、９の構成図に表示されている角度および上記の上下左右方向の角度の定義は、図５の測定光学系に記載されているものと同じである。
【００６７】
【実施例２】
（透過光散乱性制御フィルムの作製および評価）
溶媒をメチレンクロライドとした流延製膜法によりポリカーボネート（帝人化成（株）製商品名「Ｃ１４００」を使用）からなる幅１５ｃｍ、膜厚７５μｍで、フィルム表面法線方向から入射した光で測定して全光線透過率９１％、ヘーズ０．３％、５９０ｎｍにおけるΔｎ・ｄが１０ｎｍである透明フィルムを得た。このポリカーボネートのＧＰＣ（ゲルパーミエーションクロマトグラフィー）法によるポリスチレン換算数平均分子量は２２０００、重量平均分子量は７４０００であった。また、このフィルムのメチレンクロライド含有量は乾燥重量法で測定して０．２重量％であった。フィルムのガラス転移点温度は１５９℃であった。このフィルムを図６の模式図に示すような縦３０ｃｍ横３０ｃｍの加熱延伸ゾーンを有する縦一軸延伸装置により、まず、フィルム入口ロール速度を１００ｍｍ／ｍｉｎ、出口ロール速度を１７０ｍｍ／ｍｉｎ、延伸温度１５３℃で縦一軸延伸を行った。次にこの延伸フィルムをフィルム入口ロール速度を５０ｍｍ／ｍｉｎ、出口ロール速度を７９ｍｍ／ｍｉｎ、延伸温度１５１℃で縦一軸延伸を行うことにより縦一軸二段延伸を行った。延伸後の膜厚は４３μｍであった。
【００６８】
原子間力顕微鏡にてこのフィルム表面における任意の２０μｍ四方を測定した像を図１０に示す。図１０から多数の溝が観測され、そのうちの１つの溝は長さ１０μｍ以上、幅が両端、中央部でそれぞれ０．５μｍ、０．５μｍ、０．６μｍ、深さが両端、中央部でそれぞれ１２ｎｍである溝が存在しており、かつ溝の長手方向がほぼ延伸方向に垂直方向である溝の存在を確認した。他の溝に関しても、延伸方向に対してほぼ垂直であり、かつ、溝の長さは５μｍ以上、溝の幅が０．０１〜３μｍ、溝の深さが１〜２００ｎｍの範囲にあることが判った。また、それらの溝の長さａ（μｍ）と幅ｂ（μｍ）の比ａ／ｂが２．０以上であることを確認した。また、このフィルムの裏側についても同様な測定を行ったが、同様の溝が存在することを確認した。この溝の像はセイコー電子工業（株）製の商品名「ＳＦＡ３００」である原子間力顕微鏡に付属の解析ソフトウエアを用いて立体的に表したものである。図中の濃淡は表面の高低を示し、色の濃い部分が低い位置を表す。図１０の横方向が延伸方向である。
【００６９】
該透過光散乱性制御フィルムに対して、フィルム表面に垂直でかつ延伸方向に平行に切った断面に対して走査型電子顕微鏡により観察を行った。空孔がフィルム表面の垂直方向に連なった部分を多数有する構造であることが分かった。
【００７０】
このフィルムの法線方向からの入射光に対する全光線透過率は９０．１％であり、ヘーズは６０．１％であった。次に大塚電子（株）製の商品名「ＬＣＤ５１００」にて図３の光学系で、該透過光散乱性制御フィルムの平行光線透過率を測定した。図３の光学系で延伸方向をＲ＝０゜と設定した。Ｒ＝０゜のとき最小の平行光線透過率であるＴｍｉｎ（％）＝２９．８％でこのときθｍｉｎ＝２０゜、また最大の平行光線透過率はＴｍａｘ＝１００％でこのときのθｍａｘ＝６０゜であった。θｍｉｎ＜θｍａｘであり、Ｔｍａｘ／Ｔｍｉｎ＝３．４＞１．１（ただし、０゜≦θ≦６０゜）であり、目的の光学特性が得られていることを確認した。なお、この平行光線透過率は相対的な値であり、本測定においてはθ＝６０゜、Ｒ＝０゜のときの平行光線透過率を１００％と設定した。また、図３の光学系で測定した平行光線透過率のＲ，θ依存性を図１１に示す。
【００７１】
また、分光透過率測定を行ったところ、測定波長５００ｎｍ，１５００ｎｍでの分光透過率はそれぞれ２９．０％，７７．１％であった。
【００７２】
このフィルムを偏光顕微鏡により観察したところ、延伸方向に遅相軸のある光学異方性を有することを確認した。
【００７３】
また、このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【００７４】
（液晶表示装置実装評価）
バックライト光源としては、市販品である日本電気（株）製の商品名「ＰＣ−９８０１ＮＳ／Ｅ」に用いられているバックライトシステムを用いた。液晶セルとしては、セルギャップ５．２μｍのＩＴＯおよびポリイミド付き９０゜左ねじれガラスセルを用い、液晶はメルク社製の商品名「Ｓ８１１」を０．３重量％含有した同じくメルク社製の商品名「ＺＬＩ４７９２」を用いて、９０゜ツイストネマチックセルを作製した。表示部分であるＩＴＯの面積は１×１ｃｍ2であった。さらに、図１２に示すように、サンリッツ（株）製の商品名「ＬＬＣ２−９２１８Ｓ」である偏光板を粘着剤を用いて本液晶セルの両側に貼り合わせ、前述のバックライトシステムの上に設置することにより、ノーマリーホワイトツイストネマチック液晶表示装置を作製した。前述の評価方法により視野角を評価した。そのときの上下左右方向におけるｂ＝０〜６０゜に対応する各階調レベルを表５に記す。表５より、左方向（ｃ＝−９０゜）、右方向（ｃ＝９０゜）、下方向（ｃ＝０゜）、上方向（ｃ＝１８０゜）においてそれぞれ、４０゜、４０゜、２０゜、１０゜の視野角範囲を有していることが判った。また、このとき用いた各階調電圧及び各階調の輝度範囲を表７に記す。
【００７５】
さらに図１２に示す構成に対し、上記において作製した透過光散乱性制御フィルムを図１３に示す構成図のように偏光板の上に粘着剤を用いて設置し同様に評価した。そのときの上下左右方向におけるｂ＝０〜６０゜に対応する各階調レベルを表６に記す。表６より、左方向（ｃ＝−９０゜）、右方向（ｃ＝９０゜）、下方向（ｃ＝０゜）、上方向（ｃ＝１８０゜）においてそれぞれ、４０゜、４０゜、３０゜、２０゜の視野角範囲を有していることが判った。また、このとき用いた各階調電圧及び各階調の輝度範囲を表８に記す。すなわち、この実施例においては、本発明の透過光散乱性制御フィルムを用いることにより、特に上下方向の視野角範囲が拡大することが示された。
【００７６】
なお、図１２、１３の構成図に表示されている角度および上記の上下左右方向の角度の定義は、図５の測定光学系に記載されているものと同じである。
【００７７】
【実施例３】
メチレンクロライドを溶媒とした流延製膜法により、ポリ−４，４’−ジオキシジフェニール−２，２−プロパンカ−ボネ−ト（帝人化成（株）製の商品名「Ｃ１４００」を使用）からなる幅１５ｃｍ、膜厚７５μｍで、フィルム表面法線方向から入射した光で測定して全光線透過率９１％、ヘーズ０．３％、５９０ｎｍにおけるΔｎ・ｄが５ｎｍである透明フィルムを得た。このポリカーボネート樹脂の数平均分子量、重量平均分子量はＧＰＣによるポリスチレン換算分子量でそれぞれ２２０００、７４０００であった。フィルムのガラス転移点温度は１１９℃であった。また、このフィルムのメチレンクロライド含有量は乾燥重量法で測定して４重量％であった。このフィルムを図６の模式図に示すような縦３０ｃｍ横３０ｃｍの加熱延伸ゾーンを有する縦一軸延伸装置により、入口、出口ロール速度比を２．２倍、延伸温度１０４℃で縦一軸延伸を行った。延伸後の膜厚は４０．２μｍであった。
【００７８】
原子間力顕微鏡にてこのフィルム表面における任意の２０μｍ四方を測定した像を図１４に示す。図１４中央部分に溝が観測され、そのうち中央付近に見える溝は長さ１０μｍ以上、幅が両端、中央部でそれぞれ５μｍ、４μｍ、８μｍ、深さが両端、中央部でそれぞれ５０ｎｍ、４０ｎｍ、８０ｎｍである溝が存在しており、かつ溝の長手方向がほぼ延伸方向に垂直方向である溝の存在を確認した。また、このフィルムの裏側についても同様な測定を行ったが、同様の溝が存在することを確認した。この溝の像はセイコー電子工業（株）製の商品名「ＳＦＡ３００」である原子間力顕微鏡に付属の解析ソフトウエアを用いて立体的に表したものである。図中の濃淡は表面の高低を示し、色の濃い部分が低い位置を表す。図１４の横方向が延伸方向である。
【００７９】
該光制御フィルムに対して、フィルム表面に垂直でかつ延伸方向に平行に切った断面に対して走査型電子顕微鏡により観察を行った。空孔を多数有する構造であることが分かった。
【００８０】
このフィルムの法線方向からの入射光に対する全光線透過率は８８．７％であり、ヘーズは４９．０％であった。次に大塚電子（株）製の商品名「ＬＣＤ５１００」にて図３の光学系で、該光制御フィルムの平行光線透過率を測定した。図３の光学系で延伸方向をＲ＝０゜と設定した。Ｒ＝０゜のとき最小の平行光線透過率であるＴｍｉｎ（％）＝２．２％でこのときθｍｉｎ＝６０゜、また最大の平行光線透過率はＴｍａｘ＝１００％でこのときのθｍａｘ＝０゜であった。θｍｉｎ＞θｍａｘであり、｛Ｔｍａｘ×ｃｏｓ（θｍｉｎ）｝／｛Ｔｍｉｎ×ｃｏｓ（θｍａｘ）｝＝２２．７＞１．５（ただし、０゜≦θ≦６０゜）であり、目的の光学特性が得られていることを確認した。なお、本測定においてはθ＝６０゜、Ｒ＝０゜のときの平行光線透過率を１００％と設定した。図３の光学系にてＲ＝０，９０，−９０、１８０゜の際にθを０〜６０゜変化させたときの平行光線透過率を図１５に示す。フィルムを通して観測者に対して反対側の景色を観察した際、θ＝６０゜以上では曇って景色は見えないが、０゜にすると光が良く透過するようになり、景色が見えやすくなるのが確認された。
【００８１】
また、分光透過率測定を行ったところ、測定波長５００ｎｍ，１５００ｎｍでの分光透過率はそれぞれ４２．９％，４６．７％であった。
【００８２】
このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【００８３】
【実施例４】
溶媒をメチレンクロライドとした流延製膜法により、ポリ−４，４’−ジオキシジフェニール−２，２−プロパンカ−ボネ−ト（帝人化成（株）製の商品名「Ｃ１４００」を使用）からなる幅１５ｃｍ、膜厚７５μｍで、フィルム表面法線方向から入射した光で測定して全光線透過率９１％、ヘーズ０．３％、５９０ｎｍにおけるΔｎ・ｄが７ｎｍである透明フィルムを得た。このポリカーボネート樹脂の数平均分子量、重量平均分子量はＧＰＣによるポリスチレン換算分子量でそれぞれ２２０００、７４０００であった。また、このフィルムのメチレンクロライド含有量は乾燥重量法で測定してポリカーボネート重量対比０．２重量％であった。フィルムのガラス転移点温度は１５９℃であった。このフィルムを図６の模式図に示すような縦３０ｃｍ横３０ｃｍの加熱延伸ゾーンを有する縦一軸延伸装置により、まず、フィルム入口ロール速度を１００ｍｍ／ｍｉｎ、出口ロール速度を１７０ｍｍ／ｍｉｎ、延伸温度１５３℃で縦一軸延伸を行った。次にこの延伸フィルムをフィルム入口ロール速度を３０ｍｍ／ｍｉｎ、出口ロール速度を４８ｍｍ／ｍｉｎ、延伸温度１５１℃で縦一軸延伸を行うことにより縦一軸二段延伸を行った。延伸後の膜厚は４４μｍであった。
【００８４】
原子間力顕微鏡にてこのフィルム表面における任意の２０μｍ四方を測定した像を図１６に示す。図１６から溝が複数観測され、そのうちのいくつかは溝の方向のばらつきが±１０度以内、溝の長さが５μｍ以上、溝の幅が０．０１〜１５μｍ、溝の深さが１〜２００ｎｍであることを満足している。
【００８５】
また、このフィルムの裏側についても同様な測定を行ったが、同様の溝が存在することを確認した。この溝の像はセイコー電子工業（株）製の商品名「ＳＦＡ３００」である原子間力顕微鏡に付属の解析ソフトウエアを用いて立体的に表したものである。図中の濃淡は表面の高低を示し、色の濃い部分が低い位置を表す。図１６の横方向が延伸方向である。
【００８６】
該光制御フィルムに対して、フィルム表面に垂直でかつ延伸方向に平行に切った断面に対して走査型電子顕微鏡により観察を行った。空孔がフィルム表面の垂直方向に連なった部分を多数有する構造であることを確認した。
【００８７】
このフィルムの法線方向からの入射光に対する全光線透過率は８８．５％であり、ヘーズは８０．８％であった。次に大塚電子（株）製の商品名「ＬＣＤ５１００」にて図３の光学系で、該光制御フィルムの平行光線透過率を測定した。図３の光学系で延伸方向をＲ＝０゜と設定した。Ｒ＝０゜のとき最小の平行光線透過率であるＴｍｉｎ（％）＝１０％でこのときθｍｉｎ＝１８゜、また最大の平行光線透過率はＴｍａｘ＝１００％でこのときのθｍａｘ＝６０゜であった。θｍｉｎ＜θｍａｘであり、Ｔｍａｘ／Ｔｍｉｎ＝１０＞１．５（ただし、０゜≦θ≦６０゜）であり、目的の光学特性が得られていることを確認した。なお、本測定においてはθ＝６０゜、Ｒ＝０゜のときの平行光線透過率を１００％と設定した。図３の光学系にてＲ＝０，９０，−９０，１８０゜の際にθを０〜６０゜変化させたときの平行光線透過率を図１７に示す。フィルムを通して観測者に対して反対側の景色を観察した際、θ＝１８゜付近では曇って景色は見えないが、６０゜以上にすると光が良く透過するようになり、景色が見えやすくなるのが確認された。
【００８８】
また、図４の光学系を用いて、平行光線をフィルム表面の法線方向から入射した場合、平行光線の進む方向を中心に回転させた角度をα＝０，９０，−９０，１８０゜とし、出射散乱光と放線とのなす角をβ（゜）として、０゜から６０゜まで変化させたときの散乱光強度分布を図１８に示す。図１８より、例えばβ＝２０゜のときα＝９０゜であれば散乱光強度０％であるが、α＝０゜であれば散乱光強度３５％であり、等方的に散乱するのではなく異方的に散乱していることが判った。本測定においてはα＝０゜、β＝０゜のときの散乱光強度を１００％と設定した。なお、図１８ではα＝０，９０゜のときβを正の値で表し、一方、α＝−９０゜、１８０゜のときβを負の値で表した。
【００８９】
また、分光透過率測定を行ったところ、測定波長５００ｎｍ，１５００ｎｍでの分光透過率はそれぞれ８．６％，５８．３％であった。
【００９０】
このフィルムを室内のガラス窓に粘着剤を用いて貼り合わせたところ、α＝０゜方位には外光を強く散乱するものの、α＝±９０゜方位では非常に弱い散乱となり、本フィルムの異方散乱を利用して室内の外光の採り入れ方を制御できることが示された。
【００９１】
このフィルムを偏光顕微鏡により観察したところ、延伸方向に遅相軸のある光学異方性を有することを確認した。
【００９２】
また、このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【００９３】
【実施例５】
溶融製膜法により、ポリエチレンナフタレートからなる幅３０ｃｍ、膜厚９０μｍで、フィルム表面法線方向から入射した光で測定して全光線透過率８９％、ヘーズ０．７％、５９０ｎｍにおけるΔｎ・ｄが２０ｎｍである透明フィルムを得た。このポリエチレンナフタレート樹脂の粘度平均分子量は２００００であった。このフィルムを幅３５ｍｍ、長さ８０ｍｍに切り出し、図１９の模式図に示すように、恒温槽の中で片側のフィルム端を固定し、もう一方の端を金属チャックで引っ張り、温度７０℃、倍率５．３倍で幅自由縦一軸延伸を行った。チャック間距離は２０ｍｍとした。
【００９４】
原子間力顕微鏡にてこのフィルム表面における任意の２０μｍ四方を測定した像を図２０に示す。複数の溝が存在し、さらに溝の方向は角度のばらつきが延伸方向の垂直方向を中心として±２０度以内、溝の長さは５μｍ以上、溝の幅が０．０１〜１５μｍ、溝の深さが１〜２００ｎｍである溝の存在を確認した。
【００９５】
また、このフィルムの裏側についても同様な測定を行ったが、同様の溝が存在することを確認した。図２０の横方向が延伸方向である。
【００９６】
該透過光散乱性制御フィルムに対して、フィルム表面に垂直でかつ延伸方向に平行に切った断面に対して走査型電子顕微鏡により観察を行った。空孔を多数有する構造であることを確認した。
【００９７】
このフィルムの法線方向からの入射光に対する全光線透過率は７１．６％であり、ヘーズは５９．０％であった。次に大塚電子（株）製の商品名「ＬＣＤ５１００」にて図３の光学系で、該光制御フィルムの平行光線透過率を測定した。図３の光学系で延伸方向をＲ＝０゜と設定した。Ｒ＝０゜のとき最小の平行光線透過率であるＴｍｉｎ（％）＝４３．７％でこのときθｍｉｎ＝５゜、また最大の平行光線透過率はＴｍａｘ＝１００％でこのときのθｍａｘ＝３０゜であった。θｍｉｎ＜θｍａｘであり、Ｔｍａｘ／Ｔｍｉｎ＝２．３＞１．５（ただし、０゜≦θ≦６０゜）であり、目的の光学特性が得られていることを確認した。なお、本測定においてはθ＝３０゜、Ｒ＝０゜のときの平行光線透過率を１００％と設定した。図３の光学系にてＲ＝０，９０，−９０，１８０゜の際にθを０〜６０゜変化させたときの平行光線透過率を図２１に示す。フィルムを通して観測者に対して反対側の景色を観察した際、θ＝５゜付近では曇って景色は見えにくいが、３０゜付近では光が良く透過するようになり、景色が見えやすくなるのが確認された。
【００９８】
また、図４の光学系を用いて、平行光線をフィルム表面の法線方向から入射した場合、平行光線の進む方向を中心に回転させた角度をα＝０，９０，−９０，１８０゜とし、出射散乱光と放線とのなす角をβ（゜）として、０゜から６０゜まで変化させたときの散乱光強度分布を図２２に示す。図２２より、例えばβ＝１０゜のときα＝９０゜であれば散乱光強度はほぼ０％であるが、α＝０゜であれば散乱光強度２８％であり、等方的に散乱するのではなく異方的に散乱していることが判った。本測定においてはα＝０゜、β＝０゜のときの散乱光強度を１００％と設定した。なお、図２２ではα＝０，９０゜のときβを正の値で表し、一方、α＝−９０゜、１８０゜のときβを負の値で表した。
【００９９】
また、分光透過率測定を行ったところ、測定波長５００ｎｍ，１５００ｎｍでの分光透過率はそれぞれ１５．６％，８６．４％であった。
【０１００】
このフィルムを室内のガラス窓に粘着剤を用いて貼り合わせたところ、α＝０゜方位には外光を強く散乱するものの、α＝±９０゜方位では非常に弱い散乱となり、本フィルムの異方散乱を利用して室内の外光の採り入れ方を制御できることが示された。
【０１０１】
このフィルムを偏光顕微鏡により観察したところ、延伸方向に遅相軸のある光学異方性を有することを確認した。
【０１０２】
また、このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【０１０３】
【実施例６】
メチレンクロライドを溶媒とした流延製膜法により、ポリ−４，４’−ジオキシジフェニール−２，２−プロパンカ−ボネ−ト（帝人化成（株）製の商品名「Ｃ１４００」を使用）からなる幅１５ｃｍ、膜厚７５μｍで、フィルム表面法線方向から入射した光で測定して全光線透過率９１％、ヘーズ０．４％、５９０ｎｍにおけるΔｎ・ｄが５ｎｍである透明フィルムを得た。このポリカーボネート樹脂の数平均分子量、重量平均分子量はＧＰＣによるポリスチレン換算分子量でそれぞれ、２２０００、７４０００であった。フィルムのガラス転移点温度は１１９℃であった。また、このフィルムのメチレンクロライド含有量は乾燥重量法で測定して４重量％であった。このフィルムを図６の模式図に示すような縦３０ｃｍ横３０ｃｍの加熱延伸ゾーンを有する縦一軸延伸装置により、入口、出口ロール速度比を２．７倍、延伸温度１０４℃で縦一軸延伸を行った。延伸後の膜厚は３８．７μｍであった。
【０１０４】
原子間力顕微鏡にてこのフィルム表面における任意の２０μｍ四方を測定した像を図２３に示す。数本の溝が観測され、そのうち中央右寄りに見える溝は長さ１０μｍ以上、幅が両端、中央部でそれぞれ４μｍ、５μｍ、５μｍ、深さが両端、中央部でそれぞれ１０ｎｍ、１２ｎｍ、７ｎｍである溝が存在しており、かつ溝の長手方向がほぼ延伸方向に垂直方向である溝の存在を確認した。また、このフィルムの裏側についても同様な測定を行ったが、同様の溝が存在することを確認した。この溝の像はセイコー電子工業（株）製の商品名「ＳＦＡ３００」である原子間力顕微鏡に付属の解析ソフトウエアを用いて立体的に表したものである。図中の濃淡は表面の高低を示し、色の濃い部分が低い位置を表す。図２３の横方向が延伸方向である。
【０１０５】
該透過光散乱性制御フィルムに対して、フィルム表面に垂直でかつ延伸方向に平行に切った断面に対して走査型電子顕微鏡により観察を行った。空孔を多数有する構造であることが分かった。
【０１０６】
このフィルムの法線方向からの入射光に対する全光線透過率は８９．６％であり、ヘーズは６２．６％であった。次に大塚電子（株）製の商品名「ＬＣＤ５１００」にて図３の光学系で、該光制御フィルムの平行光線透過率を測定した。図３の光学系で延伸方向をＲ＝０゜と設定した。Ｒ＝０゜のとき最小の平行光線透過率であるＴｍｉｎ（％）＝１９．４％でこのときθｍｉｎ＝８゜、また最大の平行光線透過率はＴｍａｘ＝１００％でこのときのθｍａｘ＝６０゜であった。θｍｉｎ＜θｍａｘであり、Ｔｍａｘ／Ｔｍｉｎ＝５．２＞１．５（ただし、０゜≦θ≦６０゜）であり、目的の光学特性が得られていることを確認した。なお、本測定においてはθ＝６０゜、Ｒ＝０゜のときの平行光線透過率を１００％と設定した。図３の光学系にてＲ＝０，９０，−９０，１８０゜の際にθを０〜６０゜変化させたときの平行光線透過率を図２４に示す。
【０１０７】
また、分光透過率測定を行ったところ、測定波長５００ｎｍ，１５００ｎｍでの分光透過率はそれぞれ２６．３％，８３．０％であった。
【０１０８】
さらにこのフィルムを、市販ノートブック型のパーソナルコンピュータ（富士通（株）製の商品名「ＦＭＶ−５７５ＮＵ／Ｙ」）に付随するＳＴＮ（スーパーツイストネマチック）モードの液晶表示装置に、延伸軸を画面縦方向として粘着剤を介して偏光板上に１枚貼り合わせた。目視により観察したところ、画面横方向の視野角は装着前とほぼ同様であるが、上下方向において階調反転及び黒つぶれの生じない領域が拡大することが確認された。下方向の方がより効果が大きいことが分かった。さらに、大塚電子（株）製商品名「ＬＣＤ５１００」にて本フィルム装着、未装着の場合の正面光強度（Ｙ）を測定したところ、未装着の場合の光強度を１００％とした場合、装着した場合は８５％であった。
【０１０９】
このフィルムの両表面に対し、光開始剤であるチバガイギー社製の商品名「イルガキュアー１８４」を３重量％含むポリエステルアクリレート系モノマーである東亜合成（株）製の商品名「Ｍ３０９」を、１−メトキシ−２−プロパノールを溶剤に用いて塗布し乾燥後、窒素雰囲気下にて紫外線硬化により４μｍの膜を形成し、上記光学特性を測定したが、ほぼ上記と同様の光学特性を得た。
【０１１０】
【比較例１】
溶媒をメチレンクロライドとした流延製膜法により、ポリ−４，４’−ジオキシジフェニール−２，２−プロパンカ−ボネ−ト（帝人化成（株）製の商品名「Ｃ１４００」を使用）からなる幅１５ｃｍ、膜厚７５μｍで、フィルム表面法線方向から入射した光で測定して全光線透過率９１％、ヘーズ０．３％、５９０ｎｍにおけるΔｎ・ｄが７ｎｍである透明フィルムを得た。このポリカーボネート樹脂の数平均分子量、重量平均分子量はＧＰＣによるポリスチレン換算分子量でそれぞれ２２０００、７４０００であった。また、このフィルムのメチレンクロライド含有量は乾燥重量法で測定してポリカーボネート重量対比０．２重量％であった。フィルムのガラス転移点温度は１５９℃であった。このフィルムを図６の模式図に示すような縦３０ｃｍ横３０ｃｍの加熱延伸ゾーンを有する縦一軸延伸装置により、入口ロール速度を１００ｍｍ／ｍｉｎ、出口ロール速度を２７０ｍｍ／ｍｉｎ、加熱ゾーン内平均温度を１６０℃とし縦一軸延伸を実施した。
【０１１１】
原子間力顕微鏡にてこのフィルム表面における任意の２０μｍ四方を測定した像を図２５に示す。図２５から、多数の球状または楕円状の空孔が２０個以上存在しており、明確な溝が確認できなかった。図２５の横方向が延伸方向である。
【０１１２】
このフィルムのヘーズ及び全光線透過率を測定したところ、それぞれ９１．３％、４２．０％であり、目的の光学特性を満足できないことが分かった。
【０１１３】
また、分光透過率測定を行ったところ、測定波長５００ｎｍ，１５００ｎｍでの分光透過率はそれぞれ０．２％，３０．５％であった。
【０１１４】
【比較例２】
溶媒をメチレンクロライドとした流延製膜法により、ポリ−４，４’−ジオキシジフェニール−２，２−プロパンカ−ボネ−ト（帝人化成（株）製商品名「Ｃ１４００」を使用）からなる幅１５ｃｍ、膜厚７５μｍで、フィルム表面法線方向から入射した光で測定して全光線透過率９１％、ヘーズ０．３％、５９０ｎｍにおけるΔｎ・ｄが８ｎｍである透明フィルムを得た。このポリカーボネート樹脂の数平均分子量、重量平均分子量はＧＰＣによるポリスチレン換算分子量でそれぞれ２２０００、７４０００であった。また、このフィルムのメチレンクロライド含有量は乾燥重量法で測定してポリカーボネート重量対比０．２重量％であった。フィルムのガラス転移点温度は１５９℃であった。このフィルムを図６の模式図に示すような縦３０ｃｍ横３０ｃｍの加熱延伸ゾーンを有する縦一軸延伸装置により、入口ロール速度１００ｍｍ／ｍｉｎ、出口ロール速度１１０ｍｍ／ｍｉｎ、加熱ゾーン内平均温度を１５７℃とし縦一軸延伸を実施した。
【０１１５】
原子間力顕微鏡にてこのフィルム表面における任意の２０μｍ四方を測定したところ、延伸によって生成した溝の存在は確認されなかった。
【０１１６】
このフィルムのヘーズ及び全光線透過率を測定したところ、それぞれ０．３％、９１％であり、さらに平行光線透過率の角度依存性を測定したが、目的の光学特性を満足できないことが分かった。
【０１１７】
【表１】
0003699549.tif 000002
【０１１８】
【表２】
0003699549.tif 000003
【０１１９】
【表３】
0003699549.tif 000004
【０１２０】
【表４】
0003699549.tif 000005
【０１２１】
【表５】
0003699549.tif 000006
【０１２２】
【表６】
0003699549.tif 000007
【０１２３】
【表７】
0003699549.tif 000008
【０１２４】
【表８】
0003699549.tif 000009
【０１２５】
【発明の効果】
本発明は、熱可塑性高分子樹脂フィルム表面に、延伸方向とは垂直方向に延びた溝が生じるように一軸延伸することを特徴とする透過光散乱性制御フィルムの製造方法に関するものであり、本発明の製造方法によって、入射角によりヘーズが異なるため、入射角度により平行光線透過率が異なるといった特徴を利用した視角制御板が得られ、また、その製造方法によって得られたフィルムを液晶表示装置に用いた場合には、画質、特に視野角を広げることの可能な視野角改善フィルム等として好適に用いられる透過光散乱性制御フィルムを安価で提供することができるといった効果を有する。
【図面の簡単な説明】
【図１】実施例１における透過光散乱性制御フィルム表面の原子間力顕微鏡による撮影像
【図２】本発明フィルム表面における溝の短径及び深さの定義の説明図
【図３】平行光線透過率入射角度依存性測定における光学系概略図
【図４】平行光線入射による出射光散乱状態の測定における光学系概略図
【図５】液晶表示装置測定光学系概略図
【図６】実施例１、２、３、４、６及び比較例１、２における縦一軸延伸装置加熱延伸ゾーン付近の概略図
【図７】実施例１における透過光散乱性制御フィルムの平行光線透過率角度依存性
【図８】実施例１における本発明の透過光散乱性制御フィルムを用いていない液晶表示装置概略図
【図９】実施例１における本発明の透過光散乱性制御フィルムを用いた液晶表示装置概略図
【図１０】実施例２における透過光散乱性制御フィルム表面の原子間力顕微鏡による撮影像
【図１１】実施例２における透過光散乱性制御フィルムの平行光線透過率角度依存性
【図１２】実施例２における本発明の透過光散乱性制御フィルムを用いていない液晶表示装置概略図
【図１３】実施例２における本発明の透過光散乱性制御フィルムを用いた液晶表示装置概略図
【図１４】実施例３における透過光散乱性制御フィルム表面の原子間力顕微鏡による撮影像
【図１５】実施例３における透過光散乱性制御フィルムの平行光線透過率角度依存性
【図１６】実施例４における透過光散乱性制御フィルム表面の原子間力顕微鏡による撮影像
【図１７】実施例４における透過光散乱性制御フィルムの平行光線透過率角度依存性
【図１８】実施例４における透過光散乱性制御フィルムの平行光線入射による出射光散乱状態
【図１９】実施例５における一軸延伸装置概略図
【図２０】実施例５における透過光散乱性制御フィルム表面の原子間力顕微鏡による撮影像
【図２１】実施例５における透過光散乱性制御フィルムの平行光線透過率角度依存性
【図２２】実施例５における透過光散乱性制御フィルムの平行光線入射による出射光散乱状態
【図２３】実施例６における透過光散乱性制御フィルム表面の原子間力顕微鏡による撮影像
【図２４】実施例６における透過光散乱性制御フィルムの平行光線透過率角度依存性
【図２５】比較例１における延伸フィルム表面の原子間力顕微鏡による撮影像
【符号の説明】
３  光源
４  検出器
５  平行光線
６  本発明の透過光散乱性制御フィルム
１０  本発明の透過光散乱性制御フィルム
１１  検出器
１２  光源
１３  入射平行光線
１４  出射散乱光線
１５  液晶表示装置
１６  検出器
１７  測定される光線
２０，２１，２２，２３  ニップロール
２４  加熱延伸ゾーン
２５  熱可塑性高分子樹脂フィルム
３０  バックライト
３１  バックライト側偏光板
３２  バックライト側偏光板透過軸
３３  バックライト側ガラス基板
３４  バックライト側ガラス基板上ポリイミド配向膜のラビング方向
３５  観測者側ガラス基板
３６  観測者側ガラス基板上ポリイミド配向膜のラビング方向
３７  観測者側偏光板
３８  観測者側偏光板透過軸方向
４０  バックライト
４１  バックライト側偏光板
４２  バックライト側偏光板透過軸
４３  バックライト側ガラス基板
４４  バックライト側ガラス基板上ポリイミド配向膜のラビング方向
４５  観測者側ガラス基板
４６  観測者側ガラス基板上ポリイミド配向膜のラビング方向
４７  観測者側偏光板
４８  観測者側偏光板透過軸方向
４９  透過光散乱性制御フィルム
５０  透過光散乱性制御フィルムの延伸軸方向
６０  バックライト
６１  バックライト側偏光板
６２  バックライト側偏光板透過軸
６３  バックライト側ガラス基板
６４  バックライト側ガラス基板上ポリイミド配向膜のラビング方向
６５  観測者側ガラス基板
６６  観測者側ガラス基板上ポリイミド配向膜のラビング方向
６７  観測者側偏光板
６８  観測者側偏光板透過軸方向
７０  バックライト
７１  バックライト側偏光板
７２  バックライト側偏光板透過軸
７３  バックライト側ガラス基板
７４  バックライト側ガラス基板上ポリイミド配向膜のラビング方向
７５  観測者側ガラス基板
７６  観測者側ガラス基板上ポリイミド配向膜のラビング方向
７７  観測者側偏光板
７８  観測者側偏光板透過軸方向
７９  透過光散乱性制御フィルム
８０  透過光散乱性制御フィルムの延伸軸方向
９０  熱可塑性高分子樹脂フィルム
９１  移動チャック
９２  固定チャック
９３  チャック移動方向
１００  測定した領域内において、接線の傾きがＪＩＳ  Ｂ０６０１−１９８２に記載される平均線（直線）に平行となりかつ溝の最も深い位置１０３から最も１０３に近くにある点１０４における接線と、点１０４と点１０３の間にあって、最も傾きの急な点１０６における接線との交点
１０１  点１００、１０２の中点
１０２  点１００と同様にして決定される点
１０３  溝の最も深い点
１０４  測定した領域内において、接線の傾きがＪＩＳ  Ｂ０６０１−１９８２に記載される平均線（直線）に平行な直線と、表面一次元プロファイルとの交点
１０６  点１０４と点１０３の間にあって、最も傾きの急な点
【図１】
0003699549.tif 000010
【図２】
0003699549.tif 000011
【図３】
0003699549.tif 000012
【図４】
0003699549.tif 000013
【図５】
0003699549.tif 000014
【図６】
0003699549.tif 000015
【図７】
0003699549.tif 000016
【図８】
0003699549.tif 000017
【図９】
0003699549.tif 000018
【図１０】
0003699549.tif 000019
【図１１】
0003699549.tif 000020
【図１２】
0003699549.tif 000021
【図１３】
0003699549.tif 000022
【図１４】
0003699549.tif 000023
【図１５】
0003699549.tif 000024
【図１６】
0003699549.tif 000025
【図１７】
0003699549.tif 000026
【図１８】
0003699549.tif 000027
【図１９】
0003699549.tif 000028
【図２０】
0003699549.tif 000029
【図２１】
0003699549.tif 000030
【図２２】
0003699549.tif 000031
【図２３】
0003699549.tif 000032
【図２４】
0003699549.tif 000033
【図２５】
0003699549.tif 000034